(57)【要約】      （修正有）【課題】被成膜基材から外れて付着した成膜物質に起因するシワの発生及び異常放電を抑制できるキャンロール、乾式成膜装置、及び養生帯素材の提供。【解決手段】キャンロール本体１と、キャンロール本体の露出部分に巻回された養生帯２を備え、養生帯は金属箔２１と導電性接着剤層２２からなり、導電性接着剤層によりキャンロール本体に貼り付けられているキャンロール。養生帯が高い熱伝導性を有し、成膜物質Ｍにより与えられた熱をキャンロール本体に逃がし、熱膨張により成膜品ｍｆにシワが生じることを抑制できる。養生帯が高い電気伝導性を有するので、養生帯上に成膜物質Ｍが付着しても、電荷をキャンロール本体に逃すことができ、成膜物質Ｍと成膜品ｍｆの縁とが接触しても異常放電が生じないキャンロール。好ましくは、金属箔２１が５Ｗ／（ｍ・Ｋ）以上の熱伝導率と更に２００μΩ・ｃｍ以下の電気抵抗率を有する、キャンロール。【選択図】図２
2018031033.tif 000002
【特許請求の範囲】
【請求項１】
乾式成膜法により帯状の被成膜基材に成膜する乾式成膜装置に設けられるキャンロールであって、
キャンロール本体と、
前記キャンロール本体の外周面であって、前記被成膜基材からはみ出る露出部分に巻回された養生帯と、を備え、
前記養生帯は金属箔と導電性接着剤層とからなり、
前記養生帯は前記導電性接着剤層により前記キャンロール本体に貼り付けられている
ことを特徴とするキャンロール。
【請求項２】
前記金属箔の熱伝導率が５Ｗ／（ｍ・Ｋ）以上である
ことを特徴とする請求項１記載のキャンロール。
【請求項３】
前記金属箔の電気抵抗率が２００μΩ・ｃｍ以下である
ことを特徴とする請求項１または２記載のキャンロール。
【請求項４】
請求項１、２または３記載のキャンロールを備える
ことを特徴とする乾式成膜装置。
【請求項５】
前記キャンロールの外周面に対向する位置に設けられたスパッタリングカソードを備える
ことを特徴とする請求項４記載の乾式成膜装置。
【請求項６】
請求項４または５記載の乾式成膜装置を用いて被成膜基材に成膜する
ことを特徴とする成膜方法。
【請求項７】
金属箔と導電性接着剤層とからなる養生帯と、
前記養生帯の金属箔側に貼り付けられた保護フィルムと、からなる
ことを特徴とする養生帯素材。
【請求項８】
前記金属箔の熱伝導率が５Ｗ／（ｍ・Ｋ）以上である
ことを特徴とする請求項７記載の養生帯素材。
【請求項９】
前記金属箔の電気抵抗率が２００μΩ・ｃｍ以下である
ことを特徴とする請求項７または８記載の養生帯素材。
【請求項１０】
請求項７、８または９記載の養生帯素材を用いて養生帯をキャンロール本体に取り付ける方法であって、
前記養生帯素材を前記キャンロール本体に巻き付けながら前記導電性接着剤層により貼り付け、
前記養生帯素材を前記保護フィルムの上から押さえてシワを伸ばし、
前記保護フィルムを前記養生帯から剥がす
ことを特徴とするキャンロールの形成方法。
【発明の詳細な説明】
【技術分野】
【０００１】
本発明は、キャンロール、乾式成膜装置、および養生帯素材に関する。さらに詳しくは、成膜物質の付着を防止するために養生されたキャンロール、そのキャンロールを備える乾式成膜装置、およびキャンロールを養生するための養生帯素材に関する。
【背景技術】
【０００２】
液晶パネル、ノートパソコン、デジタルカメラ、携帯電話等には、耐熱性樹脂フィルムの上に配線パターンが形成されたフレキシブル配線基板が用いられている。フレキシブル配線基板は、耐熱性樹脂フィルムの片面または両面に導電膜を成膜した導電膜付樹脂フィルムに対して、フォトリソグラフィーやエッチング等の薄膜技術によりパターニング処理を施すことによって得られる。近年、フレキシブル配線基板の配線パターンは、ますます微細化、高密度化する傾向にあり、これにともなって夾雑物を含まない高品質な導電膜付樹脂フィルムが求められている。
【０００３】
導電膜付樹脂フィルムの製造方法として、導電膜を接着剤により耐熱性樹脂フィルムに貼り付ける方法（３層基板の製造方法）、導電膜に耐熱性樹脂溶液をコーティングした後に乾燥させる方法（キャスティング法）、耐熱性樹脂フィルムに真空成膜法単独で、または真空成膜法と湿式めっき法との併用で導電膜を成膜する方法（メタライジング法）等が知られている。
【０００４】
上記製造方法のうち、メタライジング法で利用される真空成膜法としては、真空蒸着法、スパッタリング法、イオンプレーティング法、イオンビームスパッタリング法等が挙げられる。例えば、特許文献１には、ポリイミド絶縁層上にクロムをスパッタリングしてクロム層を成膜した後、銅をスパッタリングして銅からなる導体層を形成する方法が記載されている。
【０００５】
また、特許文献２には、長尺樹脂フィルムに連続的に成膜するスパッタリング装置が開示されている。このスパッタリング装置には、ロールツーロールで搬送される長尺樹脂フィルムを巻き付けて冷却するクーリングローラ（キャンロールとも称される。）が備えられている。このようなスパッタリング装置を用いれば、連続的なメタライジング法による処理で導電膜付樹脂フィルムを製造することができる。
【０００６】
ところで、上記のスパッタリング装置は、スパッタリングカソードに取り付けたターゲットにイオンをぶつけ、ターゲットを構成する粒子を叩き出して、その粒子（スパッタ粒子）を被成膜基材の表面に堆積させるものである。一部のスパッタ粒子は被成膜基材に向かわずに、それ以外の場所、例えばキャンロール自体に飛散してそこに付着する。これが剥離して製品である導電膜付樹脂フィルムを汚染するという問題がある。
【０００７】
これに対して、特許文献３には、キャンロール等の支持体に被覆シートを貼り付けて、被成膜基材から外れて飛散したスパッタ粒子を、支持体に代えて被覆シートに付着させることが開示されている。成膜物質が付着した被覆シートを交換することで、製品の汚染を防止することができる。
【先行技術文献】
【特許文献】
【０００８】
【特許文献１】特開平２−９８９９４号公報
【特許文献２】特開昭６２−２４７０７３号公報
【特許文献３】特開２００６−７７２８６号公報
【発明の概要】
【発明が解決しようとする課題】
【０００９】
しかし、特許文献３の技術では、成膜物質により被覆シートが熱せられ、被覆シートの温度が上昇する。そのため、被成膜基材が熱に弱い素材であると、熱膨張によりシワが生じ、製品不良が発生するという問題がある。
【００１０】
また、ロールツーロール方式のスパッタリング装置では、連続して長時間のスパッタリングが行われるため、被覆シートに付着した成膜物質はその厚みがしだいに増していく。しかも、被膜シートは絶縁物であるので、被膜シート上の成膜物質は帯電した状態となっている。そのため、被膜シート上の成膜物質と、成膜品の縁とが接触して異常放電が生じ、成膜品の縁が溶解して、製品不良が発生するという問題がある。
【００１１】
本発明は上記事情に鑑み、被成膜基材から外れて付着した成膜物質に起因するシワの発生および異常放電を抑制できるキャンロール、乾式成膜装置、および養生帯素材を提供することを目的とする。
【課題を解決するための手段】
【００１２】
第１発明のキャンロールは、乾式成膜法により帯状の被成膜基材に成膜する乾式成膜装置に設けられるキャンロールであって、キャンロール本体と、前記キャンロール本体の外周面であって、前記被成膜基材からはみ出る露出部分に巻回された養生帯と、を備え、前記養生帯は金属箔と導電性接着剤層とからなり、前記養生帯は前記導電性接着剤層により前記キャンロール本体に貼り付けられていることを特徴とする。
第２発明のキャンロールは、第１発明において、前記金属箔の熱伝導率が５Ｗ／（ｍ・Ｋ）以上であることを特徴とする。
第３発明のキャンロールは、第１または第２発明において、前記金属箔の電気抵抗率が２００μΩ・ｃｍ以下であることを特徴とする。
第４発明の乾式成膜装置は、第１、第２または第３発明のキャンロールを備えることを特徴とする。
第５発明の乾式成膜装置は、第４発明において、前記キャンロールの外周面に対向する位置に設けられたスパッタリングカソードを備えることを特徴とする。
第６発明の成膜方法は、第４または第５発明の乾式成膜装置を用いて被成膜基材に成膜することを特徴とする。
第７発明の養生帯素材は、金属箔と導電性接着剤層とからなる養生帯と、前記養生帯の金属箔側に貼り付けられた保護フィルムと、からなることを特徴とする。
第８発明の養生帯素材は、第７発明において、前記金属箔の熱伝導率が５Ｗ／（ｍ・Ｋ）以上であることを特徴とする。
第９発明の養生帯素材は、第７または第８発明において、前記金属箔の電気抵抗率が２００μΩ・ｃｍ以下であることを特徴とする。
第１０発明のキャンロールの形成方法は、第７、第８または第９発明の養生帯素材を用いて養生帯をキャンロール本体に取り付ける方法であって、前記養生帯素材を前記キャンロール本体に巻き付けながら前記導電性接着剤層により貼り付け、前記養生帯素材を前記保護フィルムの上から押さえてシワを伸ばし、前記保護フィルムを前記養生帯から剥がすことを特徴とする。
【発明の効果】
【００１３】
第１発明によれば、養生帯が金属箔と導電性接着剤層とからなり、高い熱伝導性を有するので、成膜物質により与えられた熱をキャンロール本体に逃がすことができる。そのため、熱膨張により成膜品にシワが生じることを抑制できる。また、養生帯が高い電気伝導性を有するので、養生帯上に成膜物質が付着しても、電荷をキャンロール本体に逃すことができる。そのため、被成膜基材から外れて付着した成膜物質と成膜品の縁とが接触しても異常放電が生じない。
第２発明によれば、金属箔の熱伝導率が５Ｗ／（ｍ・Ｋ）以上であるので、成膜物質により与えられた熱を十分にキャンロール本体に逃がすことができる。
第３発明によれば、金属箔の電気抵抗率が２００μΩ・ｃｍ以下であるので、成膜物質により与えられた電荷を十分にキャンロール本体に逃すことができる。
第４、第５発明によれば、キャンロール本体の露出部分に養生帯が巻回されているので、スパッタ粒子がキャンロール本体に付着することを防止でき、メンテナンス作業が容易である。
第６発明によれば、熱膨張により成膜品にシワが生じることを抑制できる。また、被成膜基材から外れて付着した成膜物質と成膜品の縁とが接触しても異常放電が生じないので、成膜品の縁が溶解して、製品不良が発生することがない。その結果、歩留まりを向上できる。
第７発明によれば、養生帯に保護フィルムが貼り付けられているので、養生帯素材をキャンロール本体に貼り付ける際に張力が加わっても金属箔にシワが入ることを抑制できる。また、養生帯素材をキャンロール本体に貼り付けた後に保護フィルムの上から押さえてシワを伸ばすことで、金属箔のシワをなくすことができる。
第８発明によれば、金属箔の熱伝導率が５Ｗ／（ｍ・Ｋ）以上であるので、成膜物質により与えられた熱を十分にキャンロール本体に逃がすことができる。
第９発明によれば、金属箔の電気抵抗率が２００μΩ・ｃｍ以下であるので、成膜物質により与えられた電荷を十分にキャンロール本体に逃すことができる。
第１０発明によれば、養生帯に保護フィルムが貼り付けられているので、養生帯素材をキャンロール本体に貼り付ける際に張力が加わっても金属箔にシワが入ることを抑制できる。また、養生帯素材をキャンロール本体に貼り付けた後に保護フィルムの上から押さえてシワを伸ばすことで、金属箔のシワをなくすことができる。
【図面の簡単な説明】
【００１４】
【図１】本発明の一実施形態に係るキャンロールの正面図である。
【図２】養生帯と成膜品との重なり部分の拡大断面図である。
【図３】養生帯素材の側面図である。
【図４】養生帯の取り付け方法の説明図である。
【図５】スパッタリング装置の説明図である。
【発明を実施するための形態】
【００１５】
つぎに、本発明の実施形態を図面に基づき説明する。
＜スパッタリング装置＞
図５に示すように、本発明の一実施形態に係るスパッタリング装置Ａは、ロールツーロール方式で連続的に帯状の被成膜基材ｆを搬送しつつ、スパッタリング法により被成膜基材ｆに成膜して成膜品ｍｆを製造する装置であり、スパッタリングウェブコータとも称される。スパッタリング装置Ａは乾式成膜装置の一種である。乾式成膜装置により行われる乾式成膜法として、真空蒸着法、スパッタリング法、ＣＶＤ法などの減圧雰囲気下での成膜法が挙げられる。
【００１６】
スパッタリング装置Ａは、真空チャンバー１０内において、巻出ロール４１から巻取ロール４８に向かって搬送される被成膜基材ｆを、キャンロールＣに巻きつけて冷却しながらスパッタリング処理を施す。キャンロールＣは、スパッタリング処理により熱せられる被成膜基材ｆを冷却するため、内部に冷媒が循環している。本実施形態は、このキャンロールＣに特徴を有するので後に詳説する。
【００１７】
被成膜基材ｆとして長尺樹脂フィルムを用い、長尺樹脂フィルム上に導電膜を成膜することで成膜品ｍｆとして導電膜付樹脂フィルムを連続的に製造することができる。導電膜付樹脂フィルムとは、樹脂フィルムの少なくとも一方の表面に導電膜が積層されたものである。導電膜には、銅薄膜等の金属膜のほか、合金膜、ＩＴＯ（錫添加インジウム酸化物）膜やＡＴＯ（錫添加アンチモン酸化物）膜等の導電性酸化物膜も含まれる。樹脂フィルムとしては、ポリエチレンテレフタレートフィルムのほか、ポリイミドフィルム等の耐熱性樹脂フィルムを用いることができる。特に、金属膜付樹脂フィルムに用いる耐熱性樹脂フィルムとしては、ポリイミド系フィルム、ポリアミド系フィルム、ポリエステル系フィルム、ポリテトラフルオロエチレン系フィルム、ポリフェニレンサルファイド系フィルム、ポリエチレンナフタレート系フィルム、液晶ポリマー系フィルム等が好ましい。
【００１８】
真空チャンバー１０には、図示しないドライポンプ、ターボ分子ポンプ、クライオコイル等の種々の装置が備えられている。真空チャンバー１０内を１×１０-4Ｐａ程度まで減圧した後、アルゴンガスや目的に応じて添加される酸素ガス等のスパッタリングガスを導入して０．１〜１０Ｐａ程度まで圧力調整される。真空チャンバー１０の形状や素材は、上記減圧状態に耐え得るものであれば特に限定されない。
【００１９】
真空チャンバー１０内には、上記巻出ロール４１、巻取ロール４８、およびキャンロールＣのほか、被成膜基材ｆの搬送経路を画定する各種のロールが設けられている。すなわち、真空チャンバー１０内には、フリーロール４２、４７、張力センサロール４３、４６、フィードロール４４、４５が設けられており、被成膜基材ｆはこれらのロールに巻回されている。
【００２０】
巻出ロール４１からキャンロールＣまでの搬送経路には、フリーロール４２、張力センサロール４３、フィードロール４４が設けられている。巻出ロール４１から巻き出された被成膜基材ｆは、フリーロール４２により案内され、張力センサロール４３により張力が測定され、フィードロール４４によりキャンロールＣに導入される。
【００２１】
また、キャンロールＣから巻取ロール４８からまでの搬送経路には、フィードロール４５、張力センサロール４６、フリーロール４７が設けられている。キャンロールＣ上でスパッタリング処理が施された成膜品ｍｆは、フィードロール４５により送り出され、張力センサロール４６により張力が測定され、フリーロール４７により案内されて、巻取ロール４８に巻き取られる。
【００２２】
キャンロールＣはモータ駆動により回転する。このキャンロールＣの周速度に対して、フィードロール４４、４５の回転数が調整されており、これによりキャンロールＣの外周面に被成膜基材ｆを密着させて搬送することができる。また、巻出ロール４１および巻取ロール４８は、パウダークラッチ等によりトルク制御が行われており、被成膜基材ｆの張力バランスが保たれている。
【００２３】
キャンロールＣの外周面に対向する位置には、被成膜基材ｆの搬送経路に沿って４つのスパッタリングカソード５１〜５４が設けられている。各スパッタリングカソード５１〜５４には、キャンロールＣの外周面に対向する面にターゲットが取り付けられており、ターゲットから叩き出されたスパッタ粒子が被成膜基材ｆの表面上に堆積して導電膜が成膜される。
【００２４】
例えば、搬送経路上流側のスパッタリングカソード５１にニッケル系合金のターゲットを取り付け、下流側のスパッタリングカソード５２〜５４に銅のターゲットを取り付けることで、被成膜基材ｆである長尺樹脂フィルムの表面にニッケル合金からなる下地金属層と、銅薄膜層とが積層された銅薄膜付樹脂フィルムｍｆを製造することができる。なお、下地金属層は、ニッケル合金のほか、クロム、ニッケルクロム合金、コンスタンタン、モネル等の金属や合金を用いることができる。その組成は金属膜付樹脂フィルムの電気絶縁性や耐マイグレーション性等の要求される特性に応じて選択される。
【００２５】
上記のスパッタリング装置Ａを用いて、被成膜基材ｆに導電膜を成膜することで、成膜品ｍｆを製造することができる。なお、金属膜付樹脂フィルムの場合、金属膜をさらに厚くするには、金属膜付樹脂フィルムに湿式めっき処理を施して金属膜をさらに積層すればよい。湿式めっき処理を行う場合には、電気めっき処理のみで金属膜を形成してもよいし、無電解めっき処理と電解めっき処理と併用して金属膜を形成してもよい。また、金属膜付樹脂フィルムに対して、サブトラクティブ法やセミアディティブ法等によりパターンニング（配線加工）することによって、液晶テレビ、携帯電話等に使用されるフレキシブル配線基板が得られる。
【００２６】
＜キャンロール＞
つぎに、本実施形態の特徴部分であるキャンロールＣを説明する。
図１に示すように、キャンロールＣは、キャンロール本体１と、キャンロール本体１の外周面に巻回された養生帯２とを備える。キャンロール本体１は、円柱状のロールであり、内部に冷媒が循環している。キャンロール本体１の素材は特に限定されないが、例えばステンレス鋼で形成されており、表面は硬質クロムめっきが施されている。
【００２７】
キャンロール本体１の略中央部分には長尺樹脂フィルム等の被成膜基材ｆが巻回される。キャンロール本体１の幅寸法は被成膜基材ｆの幅寸法より大きく設定されているため、キャンロール本体１の両端部が露出する。この露出部分（被成膜基材ｆからはみ出る部分）に養生帯２が巻回されており、スパッタ粒子がキャンロール本体１に付着することを防止している。
【００２８】
養生帯２は、被成膜基材ｆの縁が重なる位置に巻回されている。そのため、養生帯２のキャンロール本体１中央寄りの縁部分には、その上に被成膜基材ｆの縁が重ねられる。この重ね幅は特に限定されないが、被成膜基材ｆの搬送の振れ幅よりも大きくすることが好ましい。例えば、重ね幅を１０ｍｍとすることが好ましい。そうすれば、被成膜基材ｆの搬送の振れによりキャンロール本体１の外周面が露出することを防止できる。
【００２９】
なお、本実施形態では、養生帯２をキャンロール本体１の両端部に２本設ける形態としたが、これに代えて、キャンロール本体１の中央部に幅広の養生帯２を１本設ける形態としてもよい。この場合、養生帯２の幅寸法は、被成膜基材ｆの幅寸法よりも大きくし、被成膜基材ｆの両方の縁が養生帯２の範囲内に収まるようにする。そうすると、被成膜基材ｆは、その全面が養生帯２を介してキャンロール本体１に巻回されることとなる。
【００３０】
＜養生帯＞
図２に示すように、養生帯２は金属箔２１と導電性接着剤層２２とからなる積層構造を有する導電膜付金属箔である。養生帯２は導電性接着剤層２２によりキャンロール本体１に貼り付けられている。すなわち、導電性接着剤層２２がキャンロール本体１に接触しており、金属箔２１が被成膜基材ｆに接触している。養生帯２の厚みは特に限定されないが、２０〜１００μｍが好ましい。
【００３１】
金属箔２１は熱伝導率が５Ｗ／（ｍ・Ｋ）以上であることが好ましい。また、金属箔２１は電気抵抗率が２００μΩ・ｃｍ以下であることが好ましい。換言すれば、金属箔２１の素材として、このような性質を有する１種の金属、または複数種の金属を含有する合金を選択することが好ましい。例えば、金属として銅、アルミニウム、クロム、ニッケル、モリブデン、タングステン、鉄などが挙げられる。また、合金として、黄銅、アルミニウム青銅、ベリリウム銅などが挙げられる。金属箔２１の厚みは特に限定されないが、８〜８０μｍが好ましい。
【００３２】
導電性接着剤層２２は接着性を有する樹脂の中に導電性を有する微粒子が含まれたものである。導電性接着剤層２２は熱伝導性を有する。導電性接着剤層２２の熱伝導率は導電性微粒子の添加量によって調整可能であり、０．５Ｗ／（ｍ・Ｋ）以上であることが好ましく、０．５〜２．０Ｗ／（ｍ・Ｋ）であることがより好ましい。また、導電性接着剤層２２は電気伝導性を有し、電気抵抗率が１０μΩ・ｃｍ以下であることが好ましい。導電性接着剤層２２の厚みは特に限定されないが、１０〜５０μｍが好ましい。
【００３３】
導電性接着剤層２２に含まれる導電性微粒子の素材は特に限定されないが、銅、ニッケル、銀、亜鉛、アルミニウム、スズ、チタン、モリブデン、バナジウム、タングステンなどの金属、炭素などの導電性を有する素材、これらのうちの複数種を含有する合金などが用いられる。導電性接着剤層２２の樹脂成分は特に限定されないが、シリコーン系樹脂、エポキシ系樹脂、アクリル系樹脂、ポリイミド系樹脂のほか、これらの混合物などが用いられる。なかでもシリコーン系樹脂が好ましい。シリコーン系樹脂は熱に強いので、養生帯２を長期間使用してもキャンロール本体１からの剥離を抑制できる。また、導電性接着剤層２２の粘着力は、スパッタリング装置Ａの運転中に養生帯２がキャンロール本体１から剥離しない強さであり、かつ、使用済みの養生帯２を剥がす際にキャンロール本体１に残らず、剥がしやすい強さであることが好ましい。なお、使用済みの養生帯２を剥がす際に、有機溶剤を併用してもよい。
【００３４】
上記のキャンロールＣを備えるスパッタリング装置Ａを用いてスパッタリング処理を行
うと、スパッタリングカソード５１〜５４のターゲットから叩き出されたスパッタ粒子は、被成膜基材ｆの表面上に堆積する。また、被成膜基材ｆから外れて飛散したスパッタ粒子は養生帯２に付着し、養生帯２の表面に成膜物質Ｍが堆積する。
【００３５】
そのため、スパッタ粒子がキャンロール本体１に付着することを防止できる。成膜物質Ｍが付着した養生帯２を交換することで、成膜物質Ｍの除去を行うことができるのでメンテナンス作業が容易となる。しかも、剥離した成膜物質Ｍによる汚染のない高品質な成膜品ｍｆを製造できる。
【００３６】
スパッタ粒子が養生帯２の表面上に堆積することにより養生帯２が加熱され、温度が上昇する。そうすると、被成膜基材ｆのうち養生帯２と重なる端部分に、熱膨張によるシワが生じる。被成膜基材ｆにシワが生じたまま成膜されると成膜品ｍｆにシワが生じることとなり、製品不良となる。特に、被成膜基材ｆが熱に弱い素材であると、この影響が顕著となる。
【００３７】
これに対して本実施形態では、養生帯２が金属箔２１と導電性接着剤層２２とからなり、その全体が高い熱伝導性を有するので、成膜物質Ｍにより与えられた熱をキャンロール本体１に逃がすことができる。なお、金属箔２１の熱伝導率を５Ｗ／（ｍ・Ｋ）以上とすれば、成膜物質Ｍにより与えられた熱を十分にキャンロール本体１に逃がすことができる。養生帯２はキャンロール本体１により冷やされ、温度が上昇しないので、熱膨張により成膜品ｍｆにシワが生じることを抑制できる。
【００３８】
ロールツーロール方式のスパッタリング装置Ａでは、連続して長時間のスパッタリングが行われるため、被成膜基材ｆから外れて付着した成膜物質Ｍはその厚みがしだいに増していく。成膜物質Ｍは、電荷を帯びたスパッタ粒子により形成されるため、帯電した状態となる。成膜物質Ｍが帯電したままであると、成膜物質Ｍと導電膜付樹脂フィルムｍｆの縁とが接触した際に異常放電が生じ、成膜品ｍｆの縁が溶解して、製品不良となる。
【００３９】
これに対して本実施形態では、養生帯２が金属箔２１と導電性接着剤層２２とからなり、その全体が高い電気伝導性を有するので、養生帯２上に成膜物質Ｍが付着しても、電荷をキャンロール本体１に逃すことができる。なお、金属箔２１の電気抵抗率を２００μΩ・ｃｍ以下とすれば、成膜物質Ｍにより与えられた電荷を十分にキャンロール本体１に逃すことができる。そのため、成膜物質Ｍと成膜品ｍｆの縁とが接触しても異常放電が生じない。
【００４０】
以上のように、本実施形態によれば、熱膨張により成膜品ｍｆにシワが生じて製品不良が発生することを抑制できる。また、成膜物質Ｍと成膜品ｍｆの縁とが接触しても異常放電が生じないので、製品である成膜品ｍｆの縁が溶解して、製品不良が発生することがない。その結果、歩留まりを向上することができる。
【００４１】
＜養生帯素材＞
つぎに、養生帯２の素材である養生帯素材４を説明する。
図３に示すように、養生帯素材４は養生帯２と、養生帯２の金属箔２１側の全面に貼り付けられた保護フィルム３とからなる。保護フィルム３は基層３１と粘着層３２とからなり、粘着層３２により養生帯２に貼り付けられている。基層３１としては伸びにくい素材が用いられる。例えば、ポリアミド、ポリイミド、ポリプロピレンなどの樹脂のほか、紙が用いられる。粘着層３２は保護フィルム３を養生帯２から剥離可能な粘着力を有するものが用いられる。例えば、アクリル系粘着剤、ウレタン系粘着剤、シリコーン系粘着剤などが用いられる。
【００４２】
養生帯２に保護フィルム３を貼り付けることで、養生帯２の保管中に金属箔２１にシワが入ることを抑制できる。長尺の養生帯素材４を、ガムテープの様に、芯に巻きつけた状態としてもよい。このような状態とすれば、長尺の養生帯素材４の保存が容易になるとともに、金属箔２１にシワが入ることをより抑制できる。
【００４３】
＜養生帯の取り付け方法＞
つぎに、養生帯２のキャンロール本体１への取り付け方法を説明する。
図４（Ａ）に示すように、まず、キャンロール本体１の外周面における被成膜基材ｆの縁が重なる位置に、養生帯素材４の一端を貼り付ける。そして、養生帯素材４をキャンロール本体１の外周面に巻き付けながら、導電性接着剤層２２により貼り付ける。この際、養生帯素材４の他端を手で引っ張りながら巻き付ける。ここで、養生帯２には保護フィルム３が貼り付けられているので、養生帯素材４に張力が加わっても金属箔２１が伸びにくい。そのため、金属箔２１にシワが入ることを抑制できる。
【００４４】
つぎに、キャンロール本体１に貼り付けた養生帯素材４を保護フィルム３の上から手で強く押さえる。これにより、金属箔２１のシワを伸ばすことができ、導電性接着剤層２２とキャンロール本体１との間に入った気泡を押し出すことができる。また、導電性接着剤層２２を一様に押えることで、導電性接着剤層２２がキャンロール本体１に密着し、導電性接着剤層２２とキャンロール本体１との間の熱伝導性および電気伝導性を向上できる。
【００４５】
なお、保護フィルム３の基層３１の表面は、手が滑り易いように滑らかであることが好ましい。保護フィルム３の基層３１の表面が滑らかであれば、金属箔２１のシワを伸ばす作業、気泡を押し出す作業が容易になる。基層３１の素材として樹脂を用いれば、その表面を滑らかにできる。また、基層３１の素材として紙を用いる場合には、サイズ剤で加工された紙を用いれば、表面が滑らかであるので好ましい。
【００４６】
つぎに、図４（Ｂ）に示すように、保護フィルム３を養生帯２から剥がすことで、養生帯２のみがキャンロール本体１に取り付けられた状態となり、キャンロールＣが形成される。
【００４７】
養生帯２は、その一部が被成膜基材ｆに重ねられるので、シワが生じていると被成膜基材ｆの冷却が不均一となり、成膜された導電膜ｍが不均一となる等、成膜品ｍｆに悪影響を及ぼす。しかし、上記のように養生帯２をキャンロール本体１の外周面にシワが生じることなく巻き付けることができるので、被成膜基材ｆを均一に冷却でき、均一な導電膜ｍを成膜できる。このように、成膜品ｍｆへの悪影響を低減できる。
【符号の説明】
【００４８】
Ａ    スパッタリング装置
Ｃ    キャンロール
１    キャンロール本体
２    養生帯
２１  金属箔
２２  導電性接着剤層
３    保護フィルム
３１  基層
３２  粘着層
４    養生帯素材
【図１】
2018031033.tif 000003
【図２】
2018031033.tif 000004
【図３】
2018031033.tif 000005
【図４】
2018031033.tif 000006
【図５】
2018031033.tif 000007